(57)【特許請求の範囲】
【請求項１】
（ｉ）ポリ（エチレングリコール）ビス（カルボキシメチル）エーテルと塩化チオニル又は塩化オキサリルを反応させてポリ（オキシエチレン）二酸塩化物誘導体を製造する段階；及び（ii）前記ポリ（オキシエチレン）二酸塩化物誘導体をシクロデキストリンと反応させる段階を含む、ポリ（オキシエチレン）基をリンカーとして含むシクロデキストリン結合体を製造する方法。
【請求項２】
前記シクロデキストリンがα−シクロデキストリン、β−シクロデキストリン、γ−シクロデキストリン及びη−シクロデキストリンからなる群から選ばれることを特徴とする請求項１に記載の方法。
【請求項３】
前記段階(ii)の反応が無水Ｎ，Ｎ−ジメチルホルムアミド、ピリジン、アセトニトリル、エチルエーテル、ジメチルスルホキシド及び水からなる群から選ばれた溶媒を用いて行われることを特徴とする請求項１に記載の方法。
【請求項４】
前記段階（ii）の反応が０〜１５０℃の範囲の温度で行われることを特徴とする請求項１に記載の方法。
【発明の詳細な説明】
【技術分野】
【０００１】
本発明は、新規なシクロデキストリン結合体及びその製造方法に関する。
【背景技術】
【０００２】
シクロデキストリン(cyclodextrin，CD)はα（１，４）連鎖グルコピラノースサブユニット(α(1,4)-linked glucopyranose subunit)からなる環状オリゴ糖(cyclic oligosaccharide)族に属し、ホスト−ゲスト結合(host-guest interaction)を通じて包接化合物(inclusion complexes)を形成できるケージ型構造(cage-like structure)を有する。
【０００３】
そのため、ＣＤはそのキャビティ（ｃａｖｉｔｙ）内に多様なゲスト分子を包接でき、しかも細胞毒性（ｃｙｔｏｔｏｘｉｃｉｔｙ）がないため、様々な産業及び分析分野で用いられ、薬物伝達、食べ物及び香辛料、化粧品原料、包装材、繊維材、分離工程、環境保護、発酵材及び触媒材のような多くの分野に適用され得る多様なＣＤ誘導体の開発研究が行われている(Martin del Valle, E. M., Process Biochemistry, 39, 1033-1046 (2004); Szejtli, J., J. Chem. Rev., 98, 1743-1753 (1988); Szejtli, J., J. Cyclodextrin Technology, 450 (1988); Szejtli, J.ら、Comprehensive Supramolecular Chemistry, 3, 693 (1996); Szejtli, J., J. Mater. Chem., 7, 575 (1997);及びJonathan W. Steedら、Supramolecular Chemistry, 304-321 (2000))。
【０００４】
しかし、かかるＣＤ誘導体の大部分は構造及び結合力に限界があるモノ−ＣＤ結合体(mono-cyclodextrin conjugates)であり、ＣＤ二量体の場合にも複雑な合成過程を要求するか、又は合成に用いるリンカー(linking spacer)が細胞毒性を有するので生体適合性が不良であるという問題があった。
【０００５】
例えば、文献Liu,Y. ら、Org. Lett., 3(11), 1657-1660 (2001)に開示されたβ−ＣＤ二量体の場合、親水性エステル官能基を有するビピリジン間隔子(リンカー)によって結合された二つのＣＤ分子構造を有するので、ローダミンＢ（Ｒｈｏｄａｍｉｎｅ Ｂ、ＲｈＢ）のカルボキシル基がそれに近接するのでローダミンＢの蛍光を消滅させる。しかし、前記β−ＣＤ二量体はビピリジン官能基の細胞毒性によって生体適合性が劣るという問題点がある。
【０００６】
本発明者らはかかる問題点を解消し得るシクロデキストリン結合体を開発するために鋭意研究し、その結果、ポリ（オキシエチレン）リンカーを有するＣＤ結合体が優れた包接化合物形成能を有する、生体適宜な超分子構造(supramolecular structures)を形成できることを見出し、本発明を完成した。
【非特許文献１】Martin del Valle, E. M., Process Biochemistry, 39, 1033-1046 (2004)
【非特許文献２】Szejtli, J., J. Chem. Rev., 98, 1743-1753 (1988)
【非特許文献３】Szejtli, J., J. Cyclodextrin Technology, 450 (1988)
【非特許文献４】Szejtli, J. ら、Comprehensive Supramolecular Chemistry, 3, 693 (1996)
【非特許文献５】Szejtli, J., J. Mater. Chem., 7, 575 (1997)
【非特許文献６】Jonathan W. Steedら、Supramolecular Chemistry, 304-321 (2000)
【非特許文献７】Liu,Y.ら、Org. Lett., 3(11), 1657-1660 (2001)
【発明の開示】
【発明が解決しようとする課題】
【０００７】
本発明の目的は、十分な生体適合性を有する多様な超分子構造を形成できる新規なシクロデキストリン結合体を提供することである。
【０００８】
本発明の他の目的は、前記シクロデキストリン結合体を製造する方法を提供することである。
【課題を解決するための手段】
【０００９】
前記目的によって、本発明ではポリ（オキシエチレン）(poly(oxyethylene)，POE)官能基をリンカーとして有するシクロデキストリン(cyclodextrin，CD)結合体(conjugate)を提供する。
【００１０】
前記他の目的によって、本発明では（i）ポリ（エチレングリコール）ビス（カルボキシメチル）エーテルを塩化チオニル又は塩化オキサリルと反応させてポリ（オキシエチレン）二酸塩化物誘導体を得る段階；及び（ii）段階（ｉ）から得られたポリ（オキシエチレン）二酸塩化物誘導体をシクロデキストリンと反応させる段階を含む、前記シクロデキストリン結合体を製造する方法を提供する。
【００１１】
前記の他の目的によって、本発明ではカルボキシ基-活性化カップリング剤(carboxyl group-activating coupling agent)の存在下でポリ(エチレングリコール)ビス(カルボキシメチル)エーテルとシクロデキストリンとを反応させることを含む、前記シクロデキストリン結合体を製造する方法を提供する。
【発明の効果】
【００１２】
本発明によるシクロデキストリン結合体は生物学的毒性のない化学物質からなり、優れた包接性(inclusive property)及び構造的多様性を有する生体適宜な超分子構造(supramolecular structure)を形成できる。従って、この結合体は薬物伝達、食べ物及び香辛料、化粧品原料、包装材、繊維材、分離工程、環境保護、発酵材、及び触媒材などのような様々な分野に有用に活用され得る。
【発明を実施するための最良の形態】
【００１３】
本発明のポリ（オキシエチレン）（ＰＯＥ）とシクロデキストリン（ＣＤ）の結合体は、図１Ａに示すように、一つのＰＯＥと結合された一つのＣＤ分子（単量体：CD(monomeric CD))；かかる単量体ＣＤ繰返単位を含む重合体（重合体：CD(polymeric CD))；又は図１Ｂに示すように、一つのＰＯＥによって結合された二つのＣＤ分子の形態（二量体：CD(dimeric CD)）であってもよく、本発明のＣＤ結合体は概してこれらの混合物として存在する。
【００１４】
本発明のＣＤ結合体において、ＣＤはα−ＣＤ、β−ＣＤ、γ−ＣＤ又はη−ＣＤであることが好ましい。
【００１５】
本発明のＣＤ結合体はファン・デル・ワールス力(van der Waals force)及びＣＤ疎水性空洞（hydrophobic cavity）とゲスト分子の間の疎水性親和力（hydrophobic interaction）を通じてＣＤ空洞内に多様なゲスト分子を包接できる。また、本発明のＣＤ結合体は単量体ＣＤ又は二量体ＣＤを繰返単位で含む線型重合体（linear-polymer）、デンドリマー（dendrimer）及び星型重合体（star-polymer）などの多様な超分子構造を形成でき、この時、単量体又は二量体ＣＤはＰＯＥリンカーの長さによる多様な変形が可能であり、該リンカーは８８〜１０，０００の範囲の分子量を有するのが好ましい。
【００１６】
本発明のＣＤ結合体は、（i）ポリ（エチレングリコール）ビス（カルボキシメチル）エーテルと塩化チオニル又は塩化オキサリルを窒素大気下で反応させてポリ（オキシエチレン）二酸塩化物誘導体を得た後、（ii）これを溶媒中でシクロデキストリンと反応させて製造し得る。
【００１７】
段階（ｉ）において、塩化チオニル又は塩化オキサリルはポリ（エチレングリコール）ビス（カルボキシメチル）エーテル１ｇを基準として２０〜３５ｍｌ、好ましくは３０〜３５ｍｌの範囲の量で用いられ得、前記反応は７０〜８０℃、好ましくは７５〜８０℃で５〜８時間、好ましくは６〜７時間行われ得る。
【００１８】
段階（ii）において、シクロデキストリンはα−ＣＤ、β−ＣＤ、γ−ＣＤ及びη−ＣＤからなる群から選択でき、ポリ（オキシエチレン）二酸塩化物誘導体の重量に対し１〜１０重量倍、好ましくは３〜４重量倍の範囲の量で用いられ得、溶媒は、遊離体（ｅｄｕｃｔｓ）の溶解度及びカップリング方法によって、無水Ｎ，Ｎ−ジメチルホルムアミド（ＤＭＦ）、ピリジン、セトニトリル、エチルエーテル、ジメチルスルホキシド及び水からなる群から選択され得る。段階（ii）の反応は０〜１５０℃で２時間〜２週間徐々に昇温させながら行われ得る。
【００１９】
また、本発明のＣＤ結合体はカルボキシ基-活性化(carboxyl group- activating)カップリング剤の存在下でポリ(エチレングリコール)ビス(カルボキシメチル)エーテルとシクロデキストリンとを反応させて製造し得る。
【００２０】
上記反応で、カルボキシ基-活性化カップリング剤は、カルボニルジイミダゾール(carbonyl diimidazole)及びカルボジシクロヘキシルカルボイミド(carbodicyclohexyl carboiimide)などを含む群から選ばれたものを用いることができ、カルボキシ基-活性化カップリング剤又はポリ(エチレングリコール)ビス(カルボキシメチル)エーテルはシクロデキストリン1モルに対し０．１〜２モルの範囲で用いられ得る。また、前記反応は無水Ｎ，Ｎ-ジメチルホルムアミド(ＤＭＦ)、ピリジン、アセトニトリル、エチルエーテル、ジメチルスルホキシド及び水からなる群から選ばれた溶媒のうちで、及び０〜１５０℃の範囲の温度で行われ得る。
【００２１】
本発明の製造方法によって得られたＣＤ結合体は、主成分としての二量体ＣＤと少量の単量体ＣＤ及び重合体ＣＤからなる混合物であり得、この混合物の組成比は出発反応物の相対量比、反応温度及び反応時間などを調節して変化させ得る。
【００２２】
本発明によって製造されたＣＤ結合体は優れた包接性及び構造的多様性を有する生体適宜な超分子構造（supramolecular structure)を形成でき、様々な薬学、食品、環境、分離及び触媒などの多様な分野に有用である。
【００２３】
下記実施例は本発明をさらに詳細に説明するためのものであり、本発明の範囲を制限しない。
【００２４】
[実施例]
【実施例１】
【００２５】
本発明のポリ（オキシエチレン）リンカーを有するシクロデキストリン結合体の製造
ポリ（エチレングリコール）ビス（カルボキシメチル）エーテル（Ａｌｄｒｉｃｈ、分子量：２５０）１ｇ（４ｍｍｏｌ）を塩化チオニル３０ｍｌと混合して窒素大気下で６時間還流させた後、未反応塩化チオニルを除去して濃黄色液体のポリ（オキシエチレン）二酸塩化物誘導体１．０３３ｇを得た（収率：８９．９％）。
【００２６】
前記ポリ（オキシエチレン）二酸塩化物誘導体３２ｍｇ（０．１４ｍｍｏｌ）を無水ＤＭＦ１３ｍｌに溶かし、これに乾燥されたβ−シクロデキストリン（Ａｌｄｒｉｃｈ）５００ｍｇを無水ピリジン１４ｍｌに溶解させた溶液を加えた。これを氷浴上で９時間攪拌させた後、反応生成物の温度を室温に上げ、この温度で二日間攪拌して淡黄色溶液を得た。得られた溶液を真空蒸留して溶媒を除去し、残留物をアセトン１００ｍｌに加えて白色固体を得た。この固体をアセトン１００ｍｌで数回洗浄した後、残余アセトンを真空条件下で除去して淡黄色固体の標題化合物を得た。
【００２７】
得られた化合物をセファデックスＧ−２５（Ｓｅｐｈａｄｅｘ Ｇ−２５）カラム及び溶出液として脱イオン水を用いるカラムクロマトグラフィーで分離して単量体、二量体及び重合体ＣＤ結合体を得た。この分離されたＣＤ結合体は、重量分析した結果、３７％（３９９ｍｇ）の二量体ＣＤを含み、残りは単量体ＣＤ、重合体ＣＤ、及び残余ＣＤであることが確認された。
【００２８】
[出発化合物及び合成した化合物の分析]
（１）フーリエ変換赤外分光（ＦＴ−ＩＲ）分析
ポリ（エチレングリコール）ビス（カルボキシメチル）エーテル及びポリ（オキシエチレン）二酸塩化物誘導体を対象にフーリエ変換赤外分光（ＦＲ−ＩＲ）分析を行い、その結果を図２Ａ及び図２Ｂにそれぞれ示す。
【００２９】
これらの図面に示されるように、酸塩化物に対する特徴的なピークであるＣ＝Ｏ延伸（１８１０〜１７５０ｃｍ−１）及びＣ−Ｃｌ延伸（７３０〜５５０ｃｍ−１）がポリ（エチレングリコール）ビス（カルボキシメチル）エーテルに対しては検出されない反面、ポリ（オキシエチレン）二酸塩化物誘導体の場合は顕著に表われることを確認した。
【００３０】
（２）熱中量（ＴＧＡ）分析
熱安全性を確認するため、β−シクロデキストリン（ａ）、ポリ（オキシエチレン）二酸塩化物誘導体（ｂ）、及び実施例１で得られた二量体β−ＣＤ結合体（ｃ）を対象に熱重量（ＴＧＡ）分析を行い、その結果を図３に示す。
【００３１】
図３に示されるように、本来のβ−ＣＤは前記三つの化合物のうち、最も高い熱安全性を表し、ポリ（オキシエチレン）二酸塩化物誘導体は一番低い熱安全性を示した。予測した通りに、本発明の二量体β−ＣＤの熱安全性は前記二つの化合物の中間程度と確認された。
【００３２】
（３）ＭＡＬＤＩ−ＴＯＦ  ＭＳ(matrix-assisted laser desorption ionization time-of-flight mass spectrometry)分析
本来のβ−ＣＤ及び実施例１で得られた二量体β−ＣＤ結合体を対象にＭＡＬＤＩ−ＴＯＦ ＭＳ（マトリックス物質：シアノ−４−ヒドロキシケイ皮酸（ＣＨＣＡ））を行い、図４及び図５にそれぞれ示す。
【００３３】
図４及び図５に示されるように、β−ＣＤの分子量は１１３５である反面、本発明の二量体β−ＣＤ結合体の分子量は２４８０であることを確認し、これは本発明による二量体β−ＣＤが二つのβ−ＣＤと一つのＰＯＥリンカーからなることを表す。
【００３４】
（４）包接性（inclusive property）測定
次のように１．０×１０−６ＭローダミンB(Rhodamine B，RhB)を含有する２０％アセトニトリル水溶液を用いた蛍光消光（fluorescence quenching）分析を行い、本発明のＣＤ結合体の包接性を確認した。
【００３５】
実施例１で得られた二量体β−ＣＤ結合体を前記ＲｈＢアセトニトリル溶液に０Ｍ（ａ）、６.０×１０−５Ｍ（ｂ）、１．３×１０−４Ｍ（ｃ）、２．３×１０−４Ｍ（ｄ）、３．５×１０−４Ｍ（ｅ）、４．９×１０−４Ｍ（ｆ）及び６．３×１０−４Ｍ（ｇ）の濃度になるように添加し、このようにして得られた試験溶液を紫外線／可視光線分光器（UV/Vis spectrometry）で分析して図６に示す蛍光分光（photofluorescence spectra）結果を得た。
【００３６】
図６に示されるように、試験溶液の蛍光消光度は二量体β−ＣＤの濃度と比例して増加することを確認し、このような消光現象は二量体β−ＣＤとのホスト−ゲスト結合（host-guest interaction）によってＲｈＢが親水性蛍光カルボン酸イオン形態から疎水性非蛍光ラクトン形態に平衡移動（equilibrium shift）するためである。
【００３７】
本発明を前記具体的な実施例と関連して記述しましたが、添付された特許請求の範囲によって定義された本発明の範囲内で当分野の熟練者が本発明を多様に変形及び変化させ得ることを理解しなければならない。
【図面の簡単な説明】
【００３８】
【図１Ａ】一つのＣＤ分子に結合されたポリ（オキシエチレン）（ＰＯＥ）間隔子を有する本発明のＣＤ結合体（単量体ＣＤ）又はこの単量体ＣＤの繰返単位からなる重合体ＣＤ（図１Ａ）、及び二つのＣＤ分子に結合されたＰＯＥを有する本発明のＣＤ結合体（二量体ＣＤ）（図１Ｂ）を示す分子モデル模式図である。
【図１Ｂ】一つのＣＤ分子に結合されたポリ（オキシエチレン）（ＰＯＥ）間隔子を有する本発明のＣＤ結合体（単量体ＣＤ）又はこの単量体ＣＤの繰返単位からなる重合体ＣＤ（図１Ａ）、及び二つのＣＤ分子に結合されたＰＯＥを有する本発明のＣＤ結合体（二量体ＣＤ）（図１Ｂ）を示す分子モデル模式図である。
【図２Ａ】それぞれポリ（エチレングリコール）ビス（カルボキシメチル）エーテル（図２Ａ）及びポリ（オキシエチレン）二酸塩化物誘導体（図２Ｂ）のフーリエ変換赤外分光（ＦＴ−ＩＲ）分析結果である。
【図２Ｂ】それぞれポリ（エチレングリコール）ビス（カルボキシメチル）エーテル（図２Ａ）及びポリ（オキシエチレン）二酸塩化物誘導体（図２Ｂ）のフーリエ変換赤外分光（ＦＴ−ＩＲ）分析結果である。
【図３】実施例１で得られた本発明の二量体β−ＣＤ（ａ）、ポリ（オキシエチレン）二酸塩化物誘導体（ｂ）及びβ−ＣＤ（ｃ）の熱重量分析（ＴＧＡ）結果である。
【図４】それぞれβ−ＣＤ（図４）及び実施例１から得られた本発明の二量体β−ＣＤ（図５）のＭＡＬＤＩ−ＴＯＦ質量分光(matrix-assisted laser desorption ionization time-of-flight mass spectrometry)分析結果であり、この際挿入図はピーク部位のイオン質量分光を表す。
【図５】それぞれβ−ＣＤ（図４）及び実施例１から得られた本発明の二量体β−ＣＤ（図５）のＭＡＬＤＩ−ＴＯＦ質量分光(matrix-assisted laser desorption ionization time-of-flight mass spectrometry）分析結果であり、この際挿入図はピーク部位のイオン質量分光を表す。
【図６】実施例１で得られた二量体β−ＣＤの０Ｍ（ａ）、６．０×１０−５Ｍ（ｂ）、１．３×１０−４Ｍ（ｃ）、２．３×１０−４Ｍ（ｄ）、３．５×１０−４Ｍ（ｅ）、４．９×１０−４Ｍ（ｆ）及び６．３×１０−４Ｍ（ｇ）濃度における蛍光消光を示す蛍光分光（photofluorescence spectra）結果であり、この際挿入図はＲｈＢの紫外線／可視光線吸光度を示す。
【図１Ａ】
0004537354.tif 000002
【図１Ｂ】
0004537354.tif 000003
【図２Ａ】
0004537354.tif 000004
【図２Ｂ】
0004537354.tif 000005
【図３】
0004537354.tif 000006
【図４】
0004537354.tif 000007
【図５】
0004537354.tif 000008
【図６】
0004537354.tif 000009